"元素P、Ca、Ti、BaまたはSrを含有し、クロムフリーコーティング液と反応しない2つの水溶性化学物質を選択するステップ1と、ステップ1で選択した2つの水溶性化学物質をクロムフリーコーティング液に加えて、均質になるようにそれらを攪拌した後、コーティングフィルムの基準サンプルを作るステップ2と、オフライン膜厚検出計測器によって発せられた光線を用いて上記2つの水溶性化学物質を励起して、これら2つの水溶性化学物質の特性スペクトラムを得て、上記基準サンプルのコーティング膜厚を得、強い特性スペクトラムを有する水溶性化学物質により決定されるコーティング膜厚を実際の膜厚とする一方、弱い特性スペクトラムを有する水溶性化学物質により決定されるコーティング膜厚を測定膜厚とし、上記実際の膜厚と上記測定膜厚との差を厚み補正値とし、この作業を多数回行うことで、多くの測定膜厚に対応する多くの厚み補正値を求め、上記測定膜厚と上記厚み補正値との間の補正関数式を、これらの離散データと測定膜厚に適合させることで、求めるステップ3と、弱い特性スペクトラムを有する上記水溶性化学物質を上記クロムフリーコーティング液に加え、オンライン膜厚検出計測器によって発せられた光線を用いて上記化学物質を励起すると共に測定膜厚を求めた後、上記補正関数式を用いて厚み補正値を求め、最後に、上記測定膜厚と上記厚み補正値とから実際の膜厚を求めるステップ4とを備えたことを特徴とするストリップスチール表面上のクロムフリーコーティング膜厚のオンライン検出方法。上記クロムフリーコーティング液と反応しない水溶性化学物質は、βグリセロりん酸ナトリウムβsodiumglycerolphosphate、酢酸カルシウム、チタノセン錯体titaniumocenecomplexes、塩化バリウム、または酢酸ストロンチウムであることを特徴とする請求項1に記載のストリップスチール表面上のクロムフリーコーティング膜厚のオンライン検出方法。上記光線はχ線またはγ線であることを特徴とする請求項2に記載のストリップスチール表面上のクロムフリーコーティング膜厚のオンライン検出方法。本発明の目的は、ストリップスチール表面上のクロムフリーコーティング膜厚のオンライン検出方法を提供することである。この方法は、補正関数を得るために、そして、コーティングフィルムの厚みを得るために、正確な測定結果を有していないが、付着性、腐食防止、環境パフォーマンスに対しては影響しない弱い特性元素をクロムフリーコーティング液に加えるものである。上記目的は、以下のステップを備えるストリップスチール表面上のクロムフリーコーティング膜厚のオンライン検出方法によって達成できる。ステップ1:元素P、Ca、Ti、BaまたはSrを含有し、クロムフリーコーティング液と反応しない2つの水溶性化学物質を選択する。ステップ2:ステップ1で選択した2つの水溶性化学物質をクロムフリーコーティング液に加えて、均質になるようにそれらを攪拌した後、コーティングフィルムの基準サンプルを作る。ステップ3:オフライン膜厚検出計測器によって発せられた光線を用いて上記2つの水溶性化学物質をそれぞれ励起して、これら2つの水溶性化学物質の特性を得ると共に、上記基準サンプルの厚みを得、強い特性特徴スペクトラムを有する水溶性化学物質により決定されるコーティング膜厚を実際の膜厚とする一方、弱い特性特徴スペクトラムを有する水溶性化学物質により決定されるコーティング膜厚を測定膜厚とし、上記実際の膜厚と上記測定膜厚との差を厚み補正値とし、このような作業を多数回行うことで、多くの測定膜厚に対応する多くの厚み補正値を求め、これらの離散データにフィットする、上記測定膜厚と上記厚み補正値との間の補正関数式を求めることができる。ステップ4:弱い特性スペクトラムを有する上記水溶性化学物質を上記クロムフリーコーティング液に加え、オンライン膜厚検出計測器によって発せられた光線を用いて上記水溶性化学物質を励起すると共に測定膜厚を求めた後、上記補正関数式を用いて厚み補正値を求め、最後に、上記測定膜厚と上記厚み補正値とから実際の膜厚を求めることができる。上記クロムフリーコーティング液と反応しない水溶性化学物質は、βグリセロりん酸ナトリウムβsodiumglycerolphosphate、酢酸カルシウム、チタノセン錯体titaniumocenecomplexes、塩化バリウム、または酢酸ストロンチウムである。上記光線はχ線またはγ線である。ストリップスチール表面上のクロムフリー塗膜厚のオンライン検出方法は、弱い特性元素をクロムフリーコーティング液に添加して補正関数を得ることにより、時間内にコーティング膜厚を検出することができ、また、オンライン検出によって、効果的に膜厚をモニターしてコーティングプロセスを連続して最適化できる。一方で、この方法は、種々のタイプのクロムフリーコーティング液に対して高精度に適用可能であり、コーティング膜の付着性、耐腐食性、環境パフォーマンスに悪影響を与えない。以下、本発明を具体的実施形態について詳細に説明する。なお、実施形態は本発明を説明するためだけに使用されるのであって、本発明の範囲を制限するためのものではない。また、当業者は、この明細書を読んだ後、本発明の精神と範囲から逸脱することなくいろいろな変更や修正を行うことができる。それ故、この明細書中の解決手段と同一または均等の如何なるものも特許請求の範囲で定義された範囲に属するものである。実施形態1ストリップスチール表面上のクロムフリーコーティング膜厚の検出方法は次のステップを備える。ステップ1:元素P、Ca、Ti、BaまたはSrを含有し、クロムフリーコーティング液と反応しない2つの水溶性化学物質を選択する。この実施形態では、水溶性化学物質は、βグリセロりん酸ナトリウムβsodiumglycerolphosphate、酢酸カルシウム、チタノセン錯体titaniumocenecomplexes、塩化バリウム、または酢酸ストロンチウムである。ステップ2:ステップ1で選択した2つの化学物質をクロムフリーコーティング液に加え、均質になるようにそれらを攪拌した後、上記コーティングフィルムの基準サンプル即ち基準フィルムサンプルを作る。ステップ3:オフライン膜厚検出計測器によって発せられたχ線またはγ線を用いて上記2つの化学物質を励起して特性スペクトラムcharacteristicspectrumsを得、それにより、上記基準フィルムサンプルreferencefilmsampleのコーティング膜厚を求める。強い特性スペクトラムを有する添加物により決定されるコーティング膜厚を実際の膜厚Hとする一方、弱い特性スペクトラムを有する添加物により決定されるコーティング膜厚を測定膜厚hとし、実際の膜厚Hと測定膜厚hとの差を厚み補正値△Aとする。この作業を多数回行うことで、多くの測定膜厚に対応する多くの厚み補正値を得ることができる。測定膜厚hと厚み補正値△Aとの間の補正関数式は、これらの離散データに適合させることfittingで求めることができる。ステップ4:弱い特性スペクトラムを有する添加物をクロムフリーコーティング液に加え、オンライン膜厚計測器によって発せられた光線を用いて上記添加物を励起すると共に膜厚を求めた後、上記補正関数式を用いて厚み補正値を求め、最後に、測定膜厚と厚み補正値とから実際の膜厚を求めることができる。上記実施形態では、基準フィルムサンプルを作るために、上記化学物質、すなわち、元素Ca,Pを含む酢酸カルシウムCH3COO2CaH2Oおよびβグリセロりん酸ナトリウムC3H7Na2O6P5H2Oをクロムフリーコーティング液に0.1~1重量加え、上記2つの元素の特性スペクトラムをオフライン膜厚計測器を用いて検出して、以下の表1に示す測定膜厚と厚み補正値とを求める。表1図1に示す曲線を、表1のデータに基づいてプロットし、その後、その曲線に適合させた関数式を求める:厚み補正値△A=0.06000.0325h1クロムフリーコーティングの量産においては、コーティング膜厚は、オンライン膜厚計測器によって発せられた光線を用いて元素Pを励起することによって検出される。ここで、上面での測定膜厚は3.16g/m2であり、下面での測定膜厚は3.1g/m2である。式1のhに上記上面および下面での測定膜厚をそれぞれ代入すると、上記上面および下面での実際の膜厚がそれぞれ3.32g/m2および3.26g/m2と求まる。スチールシートのコーティングフィルムの特性を、βグリセロりん酸ナトリウムC3H7Na2O6P5H2Oがある場合とない場合とで比較することにより、βグリセロりん酸ナトリウムC3H7Na2O6P5H2Oを添加しても、表2に示すように、付着性や耐腐食性等のフィルム特性に悪影響を与えないと結論づけられた。表2"